(57)【特許請求の範囲】
【請求項１】
酸化タングステン粉末または酸化タングステン複合材粉末を具備する可視光応答型光触媒粉末であって、
前記酸化タングステン粉末または前記酸化タングステン複合材粉末を構成する酸化タングステンは、三酸化タングステンの単斜晶と三斜晶とが混在した結晶構造、あるいは前記単斜晶と前記三斜晶と三酸化タングステンの斜方晶とが混在した結晶構造を有し、
ＪＩＳ−Ｒ−１７０１−１（２００４）の窒素酸化物の除去性能（分解能力）評価に準じる流通式装置に０．２ｇの試料を入れた状態で、初期濃度１０ｐｐｍのアセトアルデヒドガスを１４０ｍＬ／ｍｉｎで流して測定したガス濃度において、光照射前のガス濃度をＡ、光照射から１５分以上経過し、かつ安定したときのガス濃度をＢとし、前記ガス濃度Ａと前記ガス濃度Ｂから［式：（Ａ−Ｂ）／Ａ×１００］に基づいて算出した値をガス分解率（％）としたとき、白色蛍光灯を使用し、紫外線カットフィルタを用い、波長が３８０ｎｍ以上のみの光で照度が２００ｌｘの可視光を照射した際の前記ガス分解率が５％以上であることを特徴とする可視光応答型光触媒粉末。
【請求項２】
請求項１記載の可視光応答型光触媒粉末であって、
波長が３８０ｎｍ以上のみの光で照度が１００ｌｘの可視光を照射した際の前記ガス分解率が２％以上であることを特徴とする可視光応答型光触媒粉末。
【請求項３】
請求項１または請求項２記載の可視光応答型光触媒粉末であって、
波長が３８０ｎｍ以上のみの光で照度が５０ｌｘの可視光を照射した際の前記ガス分解率が１％以上であることを特徴とする可視光応答型光触媒粉末。
【請求項４】
請求項１ないし請求項３のいずれか１項記載の可視光応答型光触媒粉末において、
前記酸化タングステン粉末または前記酸化タングステン複合材粉末はＢＥＴ比表面積が４．１ｍ2／ｇ以上８２０ｍ2／ｇ以下の範囲であることを特徴とする可視光応答型光触媒粉末。
【請求項５】
請求項１ないし請求項３のいずれか１項記載の可視光応答型光触媒粉末において、
前記酸化タングステン粉末または前記酸化タングステン複合材粉末はＢＥＴ比表面積が８．２ｍ2／ｇ以上４１０ｍ2／ｇ以下の範囲であることを特徴とする可視光応答型光触媒粉末。
【請求項６】
請求項１ないし請求項４のいずれか１項記載の可視光応答型光触媒粉末において、
前記酸化タングステン粉末または前記酸化タングステン複合材粉末は平均粒径（Ｄ５０）が１ｎｍ以上２００ｎｍ以下の範囲であることを特徴とする可視光応答型光触媒粉末。
【請求項７】
請求項１ないし請求項５のいずれか１項記載の可視光応答型光触媒粉末において、
前記酸化タングステン粉末または前記酸化タングステン複合材粉末は平均粒径（Ｄ５０）が２ｎｍ以上１００ｎｍ以下の範囲であることを特徴とする可視光応答型光触媒粉末。
【請求項８】
請求項１ないし請求項７のいずれか１項記載の可視光応答型光触媒粉末において、
前記酸化タングステン粉末または前記酸化タングステン複合材粉末の色をＬ*ａ*ｂ*表色系で表したとき、前記酸化タングステン粉末または前記酸化タングステン複合材粉末はａ*が−５以下、ｂ*が５以上、Ｌ*が７０以上の色を有することを特徴とする可視光応答型光触媒粉末。
【請求項９】
請求項１ないし請求項８のいずれか１項記載の可視光応答型光触媒粉末において、
前記酸化タングステン複合材粉末はＴｉ、Ｆｅ、Ｃｕ、Ｚｒ、Ａｇ、Ｐｔ、Ｐｄ、Ｍｎ、ＡｌおよびＣｅから選ばれる少なくとも１種の金属元素を５０質量％以下の範囲で含有することを特徴とする可視光応答型光触媒粉末。
【請求項１０】
請求項９記載の可視光応答型光触媒粉末において、
前記酸化タングステン複合材粉末は前記金属元素を１０質量％以下の範囲で含有することを特徴とする可視光応答型光触媒粉末。
【請求項１１】
請求項９または請求項１０記載の可視光応答型光触媒粉末において、
前記金属元素は、単体、化合物、および酸化タングステンとの複合化合物から選ばれる少なくとも１種の形態で、前記酸化タングステン複合材粉末中に存在することを特徴とする可視光応答型光触媒粉末。
【請求項１２】
請求項９または請求項１０記載の可視光応答型光触媒粉末において、
前記金属元素は酸化物として前記酸化タングステン複合材粉末中に存在することを特徴とする可視光応答型光触媒粉末。
【請求項１３】
請求項１１記載の可視光応答型光触媒粉末において、
前記金属元素は前記形態で酸化タングステンに混合または担持されていることを特徴とする可視光応答型光触媒粉末。
【請求項１４】
請求項１ないし請求項８のいずれか１項記載の可視光応答型光触媒粉末において、
前記酸化タングステン複合材粉末は酸化銅粉末を１質量％以上５質量％以下の範囲で含有することを特徴とする可視光応答型光触媒粉末。
【請求項１５】
請求項１ないし請求項８のいずれか１項記載の可視光応答型光触媒粉末において、
前記酸化タングステン複合材粉末は炭化タングステン粉末を１質量％以上５質量％以下の範囲で含有することを特徴とする可視光応答型光触媒粉末。
【請求項１６】
請求項１ないし請求項１５のいずれか１項記載の可視光応答型光触媒粉末を１質量％以上１００質量％以下の範囲で含有することを特徴とする可視光応答型光触媒材料。
【請求項１７】
請求項１６記載の可視光応答型光触媒材料を０．１質量％以上９０質量％以下の範囲で含有することを特徴とする可視光応答型光触媒塗料。
【請求項１８】
請求項１６記載の可視光応答型光触媒材料を具備することを特徴とする可視光応答型光触媒製品。
【請求項１９】
請求項１７記載の可視光応答型光触媒塗料の塗布層を具備することを特徴とする可視光応答型光触媒製品。
【発明の詳細な説明】
【技術分野】
【０００１】
本発明は可視光応答型光触媒粉末とそれを用いた可視光応答型の光触媒材料、光触媒塗料、光触媒製品に関する。
【背景技術】
【０００２】
防汚や消臭等の用途に用いられる光触媒材料としては酸化チタンが知られている。光触媒材料は屋外や屋内の建材、また照明装置、冷蔵庫、エアコン、トイレのような家電機器等、様々な分野で用いられている。しかし、酸化チタンは励起が紫外線領域で起きるため、紫外線の少ない屋内では十分な光触媒性能が得られない。そこで、可視光でも光触媒性能を示す可視光応答型光触媒の研究、開発が進められている。
【０００３】
紫外光応答型光触媒として使用されている酸化チタンについても、可視光応答型光触媒としての性能を向上させるために、窒素や硫黄をドープしたり、また金属等を担持させる方法が検討されている。これらの光触媒は、通常の屋内照明の照度（数ｌｘ〜３０００ｌｘ程度）の光量ではその光触媒活性が光量に比例するため、光触媒の応用が期待されている実居住空間では照明光源の近傍や直下以外では性能が不足するという問題がある。
【０００４】
光触媒作用は光吸収して光子一個に対し一対の電子と正孔が励起され、励起された電子と正孔が表面にある水酸基や酸素を酸化還元により活性化し、その活性化により発生した活性酸素種が有機ガス等を酸化分解する作用であると考えられている。そのため、光触媒は光量が少ない領域（低照度領域）では触媒作用量も低下する。
【０００５】
一般的に可視光応答型光触媒の性能評価の照度は６０００ｌｘ以上である。このような高い照度の下で可視光に対して活性を示す酸化チタンも得られているが、照度の低下と共に光触媒活性は急激に低下してしまうため、実用環境では可視光応答型光触媒としての性能を十分に発揮させることはできない。室内の消臭やホルムアルデヒドのような有害ガスの除去には広い面積の触媒膜が有効であるが、面積の広い天井や壁、床は照度が低く、低照度で効果を持つ材料でなければ実用性は少ない。
【０００６】
可視光応答型光触媒としては酸化タングステンが知られている。特許文献１には酸化タングステンを基材上にスパッタ成膜した光触媒材料が記載されており、主に三斜晶系の結晶構造を有する酸化タングステンが用いられている。スパッタ成膜は基材を高温に晒すため、基材の耐熱温度によっては適用できない場合がある。また、スパッタ成膜は工程管理等が複雑であり、基材の形状や大きさによってはコスト高になるだけでなく、建材等の広範囲への成膜は困難である。さらに、スパッタ成膜した酸化タングステンからなる可視光応答型光触媒層は親水性に優れるものの、アセトアルデヒド等の有害ガスの分解性能が十分ではないという問題を有している。また、可視光の照射下での親水性データも示されていないことから、可視光の下では十分な光触媒性能が得られていないと推定される。
【０００７】
酸化タングステン粉末を光触媒として用いることも検討されている。粉末であれば樹脂等の有機バインダと混合して基材に塗布することができるため、基材を高温に晒す必要がなく、また建材のように広い範囲にも塗膜を形成することができる。酸化タングステン粉末の製造方法としては、パラタングステン酸アンモニウム（ＡＰＴ）を空気中で加熱して三酸化タングステン粉末を得る方法が知られている（特許文献２参照）。ＡＰＴを空気中で加熱する方法によって、粒径が０．０１μｍ（ＢＥＴ比表面積＝８２ｍ2／ｇ）の三斜晶系の三酸化タングステン粉末が得られている。
【０００８】
ＡＰＴ等を空気中で加熱して生成した三酸化タングステン（ＷＯ3）粉末は、光触媒性能を向上させるために微粒子とする必要がある。しかし、解砕処理を適用することである程度まで微細化できるものの、粒径を例えば１００ｎｍ以下にすることは困難である。また、解砕処理を適用して微粉末化すると、三酸化タングステン（ＷＯ3）微粉末の結晶構造が解砕処理の応力で変化してしまう。解砕処理の応力で電子と正孔が再結合を起こす欠陥が生じるため、光触媒性能の低下を招くと考えられる。一方、特許文献２に記載された製造方法ではＢＥＴ比表面積を安定させるために２０時間以上の混錬が必要であり、三酸化タングステン粉末の製造効率が低いという問題がある。
【０００９】
微粉末を効率的に得る方法としては、例えば特許文献３に熱プラズマ処理が記載されている。熱プラズマ処理を適用することによって、粒径が１〜２００ｎｍの微粉末が得られている。熱プラズマ処理によれば微粉末を効率的に得ることができるものの、特許文献３に記載された方法を適用して作製した酸化タングステン微粉末をそのまま光触媒として用いても、必ずしも十分な光触媒特性を得ることはできない。これは熱プラズマ法では酸化タングステン微粉末の光学特性や結晶構造が最適ではない場合があるためと考えられる。
【００１０】
酸化タングステンには、ＷＯ3（三酸化タングステン）、ＷＯ2（二酸化タングステン）、ＷＯ、Ｗ2Ｏ3、Ｗ4Ｏ5、Ｗ4Ｏ11等の種類がある。これらのうち、三酸化タングステン（ＷＯ3）は光触媒性能に優れ、常温大気中で安定であるため、主に光触媒材料として用いられている。しかし、三酸化タングステン（ＷＯ3）は結晶構造が複雑で、少しの応力で変化しやすいことから、光触媒性能が安定しないという難点を有する。また、結晶構造が安定していても、表面積が小さいと十分な光触媒性能を得ることができない。
【００１１】
ところで、屋内は紫外線が少ない環境である。さらに、屋内の照度は高くても３０００ｌｘ以下であり、机上や作業場所以外は数１００ｌｘ以下である。例えば、屋内の照度はＪＩＳ−Ｚ−９１１０（１９７９）の『照度基準』により、それぞれの場所や作業内容毎に基準が設けられている。これによると、商店や百貨店等の重点照明や工場等の極めて細かい作業を行う場所は１５００〜３０００ｌｘと若干高い照度となっている。
【００１２】
しかしながら、通常の事務所や工場の一般的な製造工程、住宅の細かい作業を行う場所は１５００ｌｘ以下であり、さらに住宅の居間の団らん時や食堂の食卓場所の照度は５００〜１５０ｌｘと低くなっている。可視光応答型光触媒の応用が期待されている天井、壁、床、家具、家電製品等においては、それらが配置される場所の照度が５０ｌｘ前後と著しく低くなっている。特に、廊下や洗面所では照明も暗いため、そのような場所の壁付近での照度は５０ｌｘにも満たない。従来の光触媒では、そのような低い照度の可視光下で実用的な光触媒性能を示すものは得られていない。
【先行技術文献】
【特許文献】
【００１３】
【特許文献１】特開２００１−１５２１３０号公報
【特許文献２】特開２００２−２９３５４４号公報
【特許文献３】特開２００６−１０２７３７号公報
【発明の概要】
【発明が解決しようとする課題】
【００１４】
本発明の目的は、工場、商店、公共施設、住宅等の照度の低い環境下でも実用的な光触媒性能を得ることが可能な可視光応答型光触媒粉末と、それを用いた可視光応答型の光触媒材料、光触媒塗料、光触媒製品を提供することにある。
【課題を解決するための手段】
【００１５】
本発明の態様に係る可視光応答型光触媒粉末は、酸化タングステン粉末または酸化タングステン複合材粉末を具備する可視光応答型光触媒粉末であって、前記酸化タングステン粉末または前記酸化タングステン複合材粉末を構成する酸化タングステンは、三酸化タングステンの単斜晶と三斜晶とが混在した結晶構造、あるいは前記単斜晶と前記三斜晶と三酸化タングステンの斜方晶とが混在した結晶構造を有し、ＪＩＳ−Ｒ−１７０１−１（２００４）の窒素酸化物の除去性能（分解能力）評価に準じる流通式装置に０．２ｇの試料を入れた状態で、初期濃度１０ｐｐｍのアセトアルデヒドガスを１４０ｍＬ／ｍｉｎで流して測定したガス濃度において、光照射前のガス濃度をＡ、光照射から１５分以上経過し、かつ安定したときのガス濃度をＢとし、前記ガス濃度Ａと前記ガス濃度Ｂから［式：（Ａ−Ｂ）／Ａ×１００］に基づいて算出した値をガス分解率（％）としたとき、白色蛍光灯を使用し、紫外線カットフィルタを用い、波長が３８０ｎｍ以上のみの光で照度が２００ｌｘの可視光を照射した際の前記ガス分解率が５％以上であることを特徴としている。
【００１６】
本発明の態様に係る可視光応答型光触媒材料は、本発明の態様に係る可視光応答型光触媒粉末を１質量％以上１００質量％以下の範囲で含有することを特徴としている。本発明の態様に係る可視光応答型光触媒塗料は、本発明の態様に係る可視光応答型光触媒材料を０．１質量％以上９０質量％以下の範囲で含有することを特徴としている。本発明の態様に係る可視光応答型光触媒製品は、本発明の態様に係る可視光応答型光触媒材料、または本発明の態様に係る可視光応答型光触媒塗料の塗布層を具備することを特徴としている。
【発明の効果】
【００１７】
本発明の態様に係る可視光応答型光触媒粉末は、低い照度の環境下でも実用的な光触媒性能を発揮する。従って、そのような可視光応答型光触媒粉末を適用することによって、照度が低い日常的な室内環境等において、可視光による実用的な光触媒性能を示す可視光応答型の光触媒材料、光触媒塗料、光触媒製品を提供することが可能となる。
【発明を実施するための形態】
【００１８】
以下、本発明を実施するための形態について説明する。本発明の実施形態による可視光応答型光触媒粉末は酸化タングステン粉末または酸化タングステン複合材粉末を具備する。可視光応答型光触媒粉末は以下に示すガス分解試験において、波長が３８０ｎｍ以上のみの光で照度が２００ｌｘの可視光を照射したときに５％以上のガス分解率を示す。さらに、可視光応答型光触媒粉末は波長が３８０ｎｍ以上のみの光で照度が１００ｌｘの可視光を照射したときのガス分解率が２％以上、波長が３８０ｎｍ以上のみの光で照度が５０ｌｘの可視光を照射したときのガス分解率が１％以上であることが好ましい。
【００１９】
上述したガス分解率を求めるためのガス分解試験は、ＪＩＳ−Ｒ−１７０１−１（２００４）の窒素酸化物の除去性能（分解能力）評価に準じる流通式の装置を用いて実施する。流通式装置に０．２ｇの試料を入れた状態で、初期濃度１０ｐｐｍのアセトアルデヒドガスを流してガス濃度を測定する。このようなガス濃度において、光照射前のガス濃度をＡ、光照射から１５分以上経過し、かつ安定したときのガス濃度をＢとする。そして、これらガス濃度Ａとガス濃度Ｂから、［式：（Ａ−Ｂ）／Ａ×１００］に基づいて算出した値をガス分解率（％）とする。
【００２０】
一般に可視光とは波長が３８０〜８３０ｎｍの領域の光を示す。実使用環境と同様の可視光下でのより優れた性能を評価するため、この実施形態の評価では波長が３８０ｎｍ以上のみの可視光を用いるものとする。具体的には、光源としてＪＩＳ−Ｚ−９１１２で規定されている白色蛍光灯を使用し、波長が３８０ｎｍ未満の光をカットする紫外線カットフィルタを用いて、波長が３８０ｎｍ以上のみの可視光を照射して評価を行うことが好ましい。白色蛍光灯としては例えば東芝ライテック社製ＦＬ２０ＳＳ・Ｗ／１８もしくはそれと同等品が用いられる。紫外線カットフィルタとしては例えば日東樹脂工業社製クラレックスＮ−１６９（商品名）もしくはそれと同等品が用いられる。
【００２１】
可視光応答型光触媒が主に使用される屋内において、励起光は照明ランプの光と窓からの自然光であるが、居住空間で低照度となる場所は照明用ランプによる光のみの場所であることが多い。最も一般的に使用されている屋内照明光源は白色蛍光灯であるため、この実施形態の可視光応答型光触媒粉末の性能測定は白色蛍光灯を使用して実施するものとする。これによって、最も実用性能に近い値を得ることができる。
【００２２】
この実施形態の可視光応答型光触媒粉末は、上述したように照度２００ｌｘの可視光の照射下、さらには照度１００ｌｘの可視光の照射下および照度５０ｌｘの可視光の照射下において良好なガス分解率を示すことから、照度が低い室内環境等で光触媒性能を得ることが可能となる。すなわち、住宅の居間の団らん時や洗面所等のような２００ｌｘ程度の照度下においても、５％以上のガス分解率に基づいて良好な光触媒性能を得ることができ、これまでになく高感度な可視光応答型光触媒粉末を提供することが可能となる。さらに、室内の天井、壁、床、家具や家電製品等が置かれている場所のような１００ｌｘから５０ｌｘ程度の著しく低い照度下においても、２％以上（１００ｌｘ照射）または１％以上（５０ｌｘ照射）のガス分解率に基づいて、実用的な光触媒性能を得ることができる。
【００２３】
この実施形態の可視光応答型光触媒粉末は、その評価として広く用いられている６０００ｌｘというような著しく高い照度の下で高い光触媒性能を発揮することは言うまでもない。さらに、事務所や細かい作業を行う場所のような１０００ｌｘ程度の照度の環境下、読書をするときのような６００ｌｘ程度の日常的な明るさの室内環境下においても、優れた光触媒性能を発揮する。このように、実施形態の可視光応答型光触媒粉末によれば、様々な照度下で光触媒性能を発揮させることが可能となる。
【００２４】
可視光応答型光触媒粉末に照度２００ｌｘの可視光を照射したときのガス分解率は１５％以上であることが好ましい。また、照度１００ｌｘの可視光を照射したときのガス分解率は１０％以上、照度５０ｌｘの可視光を照射したときのガス分解率は５％以上であることがより好ましい。このような条件を満足する可視光応答型光触媒粉末によれば、住宅の居間の団らん時や洗面所等の室内環境下で優れた光触媒性能を得ることができる。また、室内の天井、壁、床、家具や家電製品等が置かれている場所等の著しく低い照度下においても、良好な光触媒性能を得ることができる。さらに、この実施形態では１０ｌｘというような僅かな光でも光触媒性能を得ることができ、これまでにない特性を有する可視光応答型光触媒粉末を提供することが可能となる。
【００２５】
上述したようなガス分解率を有する可視光応答型光触媒粉末は、それを構成する酸化タングステン粉末または酸化タングステン複合材粉末（以下ではこれらの粉末の総称として酸化タングステン系粉末と記す）の粒径（比表面積）、結晶構造、結晶性、粉末色等を制御することにより得ることができる。ここで、酸化タングステン複合材粉末とは、主成分としての酸化タングステンに、例えばＴｉ、Ｆｅ、Ｃｕ、Ｚｒ、Ａｇ、Ｐｔ、Ｐｄ、Ｍｎ、ＡｌおよびＣｅから選ばれる少なくとも１種の金属元素を５０質量％以下の範囲で含有させたものである。金属元素の含有量が５０質量％を超えると、酸化タングステンが有する顕著な効果を十分に発揮させることができないおそれがある。金属元素の含有量は１０質量％以下であることがさらに好ましい。
【００２６】
可視光応答型光触媒粉末を構成する酸化タングステン複合材粉末において、金属元素は各種の形態で存在させることができる。酸化タングステン複合材粉末は、金属元素の単体、金属元素を含む化合物、酸化タングステンとの複合化合物等の形態として、金属元素を含有することができる。酸化タングステン複合材粉末に含有される金属元素はそれ自体が他の元素と化合物を形成していてもよい。金属元素の典型的な形態としては酸化物が挙げられる。金属元素は単体、化合物、複合化合物等の形態で酸化タングステン粉末と混合される。金属元素は酸化タングステンに担持されていてもよい。
【００２７】
酸化タングステン複合材粉末の具体例としては、酸化銅粉末を１質量％以上５質量％以下の範囲で含有する粉末が挙げられる。酸化銅粉末以外の金属酸化物粉末（酸化チタン粉末、酸化鉄粉末等）についても、酸化タングステン複合材粉末中に１質量％以上５質量％以下の範囲で含有させることが好ましい。酸化タングステン複合材は酸化物以外のタングステン化合物、例えば炭化タングステンを含有していてもよい。炭化タングステンはその粉末として１質量％以上５質量％以下の範囲で酸化タングステン粉末と混合される。
【００２８】
酸化タングステンと金属元素（具体的にはＴｉ、Ｆｅ、Ｃｕ、Ｚｒ、Ａｇ、Ｐｔ、Ｐｄ、Ｍｎ、ＡｌおよびＣｅから選ばれる少なくとも１種の元素の単体、化合物、複合化合物）との複合方法は特に限定されるものではなく、粉末同士を混合する混合法、含浸法、担持法等の種々の複合法を適用することが可能である。代表的な複合法を以下に記載する。酸化タングステンに銅を複合させる方法としては、酸化タングステン粉末と酸化銅粉末、硝酸銅粉末、硫酸銅粉末等とを混合する方法が挙げられる。また、硝酸銅や硫酸銅の水溶液やエタノール溶液に酸化タングステン粉末を加えて混合した後、７０〜８０℃の温度で乾燥させてから５００〜５５０℃の温度で焼成する方法も有効である。
【００２９】
酸化タングステンに銅を複合させる方法には、例えば塩化銅水溶液や硫酸銅水溶液に酸化タングステン粉末を分散させ、この分散液を乾燥させる方法（含浸法）を適用することも可能である。含浸法は銅の複合方法に限らず、塩化鉄水溶液を用いた鉄の複合方法、塩化銀水溶液を用いた鉄の複合方法、塩化白金酸水溶液を用いた白金の複合方法、塩化パラジウム水溶液を用いたパラジウムの複合方法等にも応用することができる。さらに、酸化チタンゾルやアルミナゾル等の酸化物ゾルを用いて、酸化タングステンと金属元素（酸化物）とを複合させてもよい。これら以外にも各種の複合方法の適用が可能である。
【００３０】
この実施形態の可視光応答型光触媒粉末において、それを構成する酸化タングステン系粉末は４．１〜８２０ｍ2／ｇの範囲のＢＥＴ比表面積を有することが好ましい。また、酸化タングステン系粉末は１〜２００ｎｍの範囲の平均粒径を有することが好ましい。ここで、平均粒径はＳＥＭやＴＥＭ等の写真の画像解析から、ｎ＝５０個以上の粒子の平均粒径（Ｄ５０）に基づいて求めるものとする。平均粒径（Ｄ５０）は比表面積から換算した平均粒径と一致していてもよい。
【００３１】
光触媒粉末の性能は、比表面積が大きく、粒径が小さい方が高くなる。従って、酸化タングステン系粉末のＢＥＴ比表面積が４．１ｍ2／ｇ未満の場合や平均粒径が２００ｎｍを超える場合には、十分な光触媒性能を得ることはできない。一方、酸化タングステン系粉末のＢＥＴ比表面積が８２０ｍ2／ｇを超える場合や平均粒径が１ｎｍ未満の場合には粒子が小さくなりすぎて、粉末としての取扱い性が劣ることから実用性が低下する。酸化タングステン系粉末は８．２〜４１０ｍ2／ｇの範囲のＢＥＴ比表面積を有することがより好ましく、また２〜１００ｎｍの範囲の平均粒径を有することがより好ましい。
【００３２】
酸化タングステン系粉末のＢＥＴ比表面積は１１〜３００ｍ2／ｇの範囲であることが好ましく、さらに好ましくは１６〜１５０ｍ2／ｇの範囲である。平均粒径は２．７〜７５ｎｍの範囲であることが好ましく、さらに好ましくは５．５〜５１ｎｍの範囲である。酸化タングステン系粉末を可視光応答型光触媒塗料等に適用する場合、粒径が小さすぎると粒子の分散性が低下して塗料化が難しくなる。このような点を改善するためには、平均粒径が５．５ｎｍ以上の酸化タングステン系粉末を用いることが好ましい。
【００３３】
酸化タングステン粉末や酸化タングステン複合材粉末を構成する酸化タングステンは、三酸化タングステンの単斜晶および三斜晶から選ばれる少なくとも１種の結晶構造、あるいは前記単斜晶および三斜晶から選ばれる少なくとも１種に斜方晶が混入した結晶構造を有することが好ましい。このような結晶構造を有する酸化タングステン粉末は、優れた光触媒性能を安定して発揮させることができる。三酸化タングステンの各結晶相の存在比率を同定することは困難であるものの、Ｘ線回折法で測定した際に下記の（１）〜（４）の条件を満足する場合に、上記した結晶構造を有するものと推定することができる。
【００３４】
（１）Ｘ線回折チャートにおいて、２θが２２．５〜２５°の範囲に第１ピーク（全ピークのうち強度が最大の回折ピーク）、第２ピーク（強度が２番目に大きい回折ピーク）、および第３ピーク（強度が３番目に大きい回折ピーク）を有する。
【００３５】
（２）Ｘ線回折チャートにおいて、２θが２２．８〜２３．４°の範囲に存在するピークをＡ、２θが２３．４〜２３．８°の範囲に存在するピークをＢ、２θが２４．０〜２４．２５°の範囲に存在するピークをＣ、２θが２４．２５〜２４．５°の範囲に存在するピークをＤとしたとき、ピークＤに対するピークＡの強度比（Ａ／Ｄ）およびピークＤに対するピークＢの強度比（Ｂ／Ｄ）がそれぞれ０．７〜２．０の範囲であり、かつピークＤに対するピークＣの強度比（Ｃ／Ｄ）が０．５〜２．５の範囲である。
【００３６】
（３）Ｘ線回折チャートにおいて、３３．８５〜３４．０５°の範囲に存在するピークをＥ、２θが３４．０５〜３４．２５°の範囲に存在するピークをＦとしたとき、ピークＦに対するピークＥの強度比（Ｅ／Ｆ）が０．５〜２．０の範囲である。
【００３７】
（４）Ｘ線回折チャートにおいて、４９．１〜４９．７°の範囲に存在するピークをＧ、２θが４９．７〜５０．３°の範囲に存在するピークをＨとしたとき、ピークＨに対するピークＧの強度比（Ｇ／Ｈ）が０．２〜２．０の範囲である。
【００３８】
Ｘ線回折の測定および解析について説明する。Ｘ線回折測定はＣｕターゲット、Ｎｉフィルタを使用して行い、解析が処理条件の違いの影響を受けないように、平滑化処理とバックグラウンド除去のみを行い、Ｋα2除去を行わずにピーク強度の測定を行うものとする。ここで、Ｘ線回折チャートのそれぞれの２θ範囲内でのピーク強度の読み取り方は、山が明確な場合にはその範囲内での山の高い位置をピークとし、その高さを読み取るものとする。山が明確でないが肩がある場合には、肩の部分をその範囲内のピークとし、肩の部分の高さを読み取るものとする。山や肩がない勾配の場合には、その範囲の中間での高さを読み取って、その範囲内のピーク強度と見なすものとする。
【００３９】
さらに、酸化タングステン系粉末の色をＬ*ａ*ｂ*表色系（エルスター・エースター・ビースター表色系）で表したとき、酸化タングステン系粉末はａ*が−５以下、ｂ*が５以上、Ｌ*が７０以上の色を有することが好ましい。Ｌ*ａ*ｂ*表色系は物体色を表すのに用いられる方法であり、１９７６年に国際照明委員会（ＣＩＥ）で規格化され、日本ではＪＩＳ  Ｚ−８７２９に規定がある。Ｌ*は明度を表し、ａ*とｂ*とで色相と彩度を表すものである。Ｌ*が大きいほど明るいことを示す。ａ*とｂ*は色の方向を示しており、ａ*は赤方向、−ａ*は緑方向を示し、ｂ*は黄方向、−ｂ*は青方向を示す。また、彩度（ｃ*）＝（（ａ*）2＋（ｂ*）2）1/2で示される。
【００４０】
酸化タングステン系粉末はａ*が−５以下、ｂ*が５以上、Ｌ*が７０以上の色を有することが好ましく、さらにａ*が−２５〜−８の範囲、ｂ*が１０〜４５の範囲、Ｌ*が８５以上の色を有することがより好ましい。このようなＬ*ａ*ｂ*表色系の数値は酸化タングステン系粉末が黄色から緑色付近の色相を有し、かつ彩度や明度が高いことを示している。このような光学特性を酸化タングステン系粉末が持つ場合に、可視光励起による光触媒性能を向上させることができる。酸化タングステン粉末の色調は酸素欠損等による組成変動や光の照射等に基づいて変化するものと考えられ、上記した色相、彩度、明度を有する場合に良好な光触媒性能が得られる。青色付近の色相を有する場合には酸素欠損等が多いと考えられ、そのような色相では光触媒性能の低下が認められる。
【００４１】
上述したような粒径（比表面積）、結晶構造、粉末色等を有し、さらには結晶性を高めた酸化タングステン系粉末を用いることによって、照度２００ｌｘの可視光を照射したときのガス分解率が５％以上、さらに照度１００ｌｘの可視光を照射したときのガス分解率が２％以上、照度５０ｌｘの可視光を照射したときのガス分解率が１％以上の可視光応答型光触媒粉末を得ることができる。ここで、可視光応答型光触媒粉末の性能は比表面積や粒径のみで高めることができるものではない。
【００４２】
酸化チタンの場合、窒素や硫黄をドープして可視光の吸収性能を高めることによって、可視光応答性を向上させることができる。さらに、熱処理温度を制御して結晶性を向上させたり、あるいは金属を担持させることによって、電子や正孔の再結合を防いで光触媒活性を高めることが可能となる。しかし、現状では著しく高い照度の下では、高い性能を発揮する酸化チタンもあるが、照度の低下に伴って性能が低下し、日常的な１５０〜５００ｌｘ程度の低い照度では実用的な光触媒性能を示すものは得られていない。さらに、１０ｌｘ程度の僅かな光で活性を示すものは存在していない。
【００４３】
これに対して、可視光の吸収性能を有する酸化タングステン系粉末を可視光応答型光触媒粉末に適用すると共に、酸化タングステン系粉末のＢＥＴ比表面積や平均粒径（Ｄ５０）、結晶構造、粉末色等を上述したように制御し、さらに酸化タングステン系粉末の結晶性を高めることによって、２００ｌｘの照度下で５％以上というガス分解率を実現することが可能となる。これは光触媒粉末の比表面積を大きくすることでガス吸着量が増加し、これにより活性サイトを増加させることができ、さらに結晶性の向上により再結合の確率が低下するという効果を併せ持つためである。
【００４４】
酸化タングステンのバンドギャップは２．５〜２．８ｅＶであり、酸化チタンより小さいために可視光を吸収する。従って、優れた可視光応答性が実現できる。さらに、酸化タングステンの代表的な結晶構造はＲｅＯ3構造であることから、表面最外層に酸素を持つ反応活性が高い結晶面が露出しやすい。このため、水を吸着することにより高い親水性を発揮する。あるいは、吸着した水を酸化することでＯＨラジカルを生成し、それにより分子や化合物を酸化することができるため、酸化チタンのアナターゼやルチル結晶より優れた光触媒性能を発揮させることが可能となる。加えて、この実施形態の酸化タングステン粉末はｐＨ１〜７の水溶液中でのゼータ電位がマイナスであるために分散性に優れ、これにより基材等に薄くむらなく塗布することができる。
【００４５】
光触媒性能としては、例えばアセトアルデヒドやホルムアルデヒド等の有機ガスを分解する性能、親水性や抗菌・除菌性能等が挙げられる。この実施形態の可視光応答型光触媒粉末は４３０〜５００ｎｍの光を照射したときの光触媒性能に優れている。波長４３０〜５００ｎｍの光を発する励起源としては、太陽光、蛍光灯、青色発光ダイオード、青色レーザ等が挙げられる。特に、青色発光ダイオードや青色レーザは波長４３０〜５００ｎｍの光のみを放出することができるために好ましい。
【００４６】
可視光応答型光触媒粉末を構成する酸化タングステン系粉末は、微量の不純物として金属元素を含有していてもよい。不純物元素としての金属元素の含有量は２質量％以下であることが好ましい。不純物金属元素としては、タングステン鉱石中に一般的に含まれる元素や原料として使用するタングステン化合物等を製造する際に混入する汚染元素等があり、例えばＦｅ、Ｍｏ、Ｍｎ、Ｃｕ、Ｔｉ、Ａｌ、Ｃａ、Ｎｉ、Ｃｒ、Ｍｇ等が挙げられる。これらの元素を複合材の構成元素として用いる場合には、この限りではない。
【００４７】
上述した実施形態の可視光応答型光触媒粉末を構成する酸化タングステン粉末は、例えば以下のようにして作製される。酸化タングステン粉末は昇華工程を適用して作製される。また、昇華工程に熱処理工程を組合せることも有効である。昇華工程もしくは昇華工程と熱処理工程との組合せを適用して作製した三酸化タングステン粉末によれば、上述した結晶構造やＢＥＴ比表面積を安定して実現することができる。さらに、ＳＥＭやＴＥＭで粉末を評価した際に、一次粒子の平均粒径がＢＥＴ比表面積から換算した値に近似し、粒径ばらつきが小さい粉末を安定して提供することができる。
【００４８】
まず、昇華工程について述べる。昇華工程は、金属タングステン粉末、タングステン化合物粉末、またはタングステン化合物溶液を、酸素雰囲気中で昇華させることによって、三酸化タングステン粉末を得る工程である。昇華とは固相から気相、あるいは気相から固相への状態変化が、液相を経ずに起こる現象である。原料としての金属タングステン粉末、タングステン化合物粉末、またはタングステン化合物溶液を、昇華させながら酸化させることによって、微粉末状態の酸化タングステン粉末を得ることができる。
【００４９】
昇華工程の原料（タングステン原料）には、金属タングステン粉末、タングステン化合物粉末、またはタングステン化合物溶液のいずれを使用してもよい。原料として使用するタングステン化合物としては、例えば三酸化タングステン（ＷＯ3）、二酸化タングステン（ＷＯ2）、低級酸化物等の酸化タングステン、炭化タングステン、タングステン酸アンモニウム、タングステン酸カルシウム、タングステン酸等が挙げられる。
【００５０】
上述したようなタングステン原料の昇華工程を酸素雰囲気中で行うことで、金属タングステン粉末やタングステン化合物粉末を瞬時に固相から気相とし、さらに気相となった金属タングステン蒸気を酸化することによって酸化タングステン粉末が得られる。溶液を使用した場合でも、タングステン酸化物あるいは化合物を経て気相となる。このように、気相での酸化反応を利用することによって、酸化タングステン微粉末を得ることができる。さらに、酸化タングステン微粉末の結晶構造を制御することができる。
【００５１】
昇華工程の原料としては、酸素雰囲気中で昇華して得られる酸化タングステン粉末に不純物が含まれにくいことから、金属タングステン粉末、酸化タングステン粉末、炭化タングステン粉末、およびタングステン酸アンモニウム粉末から選ばれる少なくとも１種を使用することが好ましい。金属タングステン粉末や酸化タングステン粉末は、昇華工程で形成される副生成物（酸化タングステン以外の物質）として有害なものが含まれないことから、特に昇華工程の原料として好ましい。
【００５２】
原料に用いるタングステン化合物としては、その構成元素としてタングステン（Ｗ）と酸素（Ｏ）を含む化合物が好ましい。構成成分としてＷおよびＯを含んでいると、昇華工程で後述する誘導結合型プラズマ処理等を適用した際に瞬時に昇華されやすくなる。このようなタングステン化合物としては、ＷＯ3、Ｗ20Ｏ58、Ｗ18Ｏ49、ＷＯ2等が挙げられる。また、タングステン酸、パラタングステン酸アンモニウム、メタタングステン酸アンモニウムの溶液あるいは塩等も有効である。
【００５３】
タングステン原料としての金属タングステン粉末やタングステン化合物粉末は０．１〜１００μｍの範囲の平均粒径を有することが好ましい。タングステン原料の平均粒径は０．３μｍ〜１０μｍの範囲がより好ましく、さらに好ましくは０．３μｍ〜３μｍの範囲、望ましくは０．３μｍ〜１．５μｍの範囲である。上記範囲内の平均粒径を有する金属タングステン粉末やタングステン化合物粉末を用いると、昇華が生じやすい。
【００５４】
タングステン原料の平均粒径が０．１μｍ未満の場合には原料粉が微細すぎるため、原料粉の事前調整が必要になったり、取扱い性が低下することに加えて、高価になるために工業的に好ましくない。タングステン原料の平均粒径が１００μｍを超えると均一な昇華反応が起きにくくなる。平均粒径が大きくても大きなエネルギー量で処理すれば均一な昇華反応を生じさせることができるが、工業的には好ましくない。
【００５５】
昇華工程でタングステン原料を酸素雰囲気中で昇華させる方法としては、誘導結合型プラズマ処理、アーク放電処理、レーザ処理、電子線処理、およびガスバーナー処理から選ばれる少なくとも１種の処理が挙げられる。これらのうち、レーザ処理や電子線処理ではレーザまたは電子線を照射して昇華工程を行う。レーザや電子線は照射スポット径が小さいため、一度に大量の原料を処理するためには時間がかかるものの、原料粉の粒径や供給量の安定性を厳しく制御する必要がないという長所がある。
【００５６】
誘導結合型プラズマ処理やアーク放電処理は、プラズマやアーク放電の発生領域の調整が必要であるものの、一度に大量の原料粉を酸素雰囲気中で酸化反応させることができる。また、一度に処理できる原料の量を制御することができる。ガスバーナー処理は動力費が比較的安いものの、原料粉や原料溶液を多量に処理することが難しい。このため、ガスバーナー処理は生産性の点で劣るものである。なお、ガスバーナー処理は昇華させるのに十分なエネルギーを有するものであればよく、特に限定されるものではない。プロパンガスバーナーやアセチレンガスバーナー等が用いられる。
【００５７】
昇華工程に誘導結合型プラズマ処理を適用する場合、通常アルゴンガスや酸素ガスを用いてプラズマを発生させ、このプラズマ中に金属タングステン粉末やタングステン化合物粉末を供給する方法が用いられる。プラズマ中にタングステン原料を供給する方法としては、例えば金属タングステン粉末やタングステン化合物粉末をキャリアガスと共に吹き込む方法、金属タングステン粉末やタングステン化合物粉末を所定の液状分散媒中に分散させた分散液を吹き込む方法等が挙げられる。
【００５８】
金属タングステン粉末やタングステン化合物粉末をプラズマ中に吹き込む場合に用いられるキャリアガスとしては、例えば空気、酸素、酸素を含有した不活性ガス等が挙げられる。これらのうち、空気は低コストであるために好ましく用いられる。キャリアガスの他に酸素を含む反応ガスを流入する場合や、タングステン化合物粉末が三酸化タングステンの場合等、反応場中に酸素が十分に含まれているときには、キャリアガスとしてアルゴンやヘリウム等の不活性ガスを用いてもよい。反応ガスには酸素や酸素を含む不活性ガス等を用いることが好ましい。酸素を含む不活性ガスを用いる場合、酸化反応に必要な酸素量を十分に供給することが可能なように、酸素量を設定することが好ましい。
【００５９】
金属タングステン粉末やタングステン化合物粉末をキャリアガスと共に吹き込む方法を適用すると共に、ガス流量や反応容器内の圧力等を調整することによって、三酸化タングステン粉末の結晶構造を制御しやすい。具体的には、単斜晶および三斜晶から選ばれる少なくとも１種（単斜晶、三斜晶、または単斜晶と三斜晶との混晶）、あるいはそれに斜方晶を混在させた結晶構造を有する三酸化タングステン粉末が得られやすい。三酸化タングステン粉末の結晶構造は、単斜晶と三斜晶との混晶、あるいは単斜晶と三斜晶と斜方晶の混晶であることがより好ましい。
【００６０】
金属タングステン粉末やタングステン化合物粉末の分散液の作製に用いられる分散媒としては、分子中に酸素原子を有する液状分散媒が挙げられる。分散液を用いると原料粉の取扱いが容易になる。分子中に酸素原子を有する液状分散媒としては、例えば水およびアルコールから選ばれる少なくとも１種を２０容量％以上含むものが用いられる。液状分散媒として用いるアルコールとしては、例えばメタノール、エタノール、１−プロパノールおよび２−プロパノールから選ばれる少なくとも１種が好ましい。水やアルコールはプラズマの熱で容易に揮発しやすいため、原料粉の昇華反応や酸化反応を妨害することはなく、分子中に酸素を含有していることから酸化反応を促進しやすい。
【００６１】
金属タングステン粉末やタングステン化合物粉末を分散媒に分散させて分散液を作製する場合、金属タングステン粉末やタングステン化合物粉末は分散液中に１０〜９５質量％の範囲で含ませることが好ましく、さらに好ましくは４０〜８０質量％の範囲である。このような範囲で分散液中の分散させることで、金属タングステン粉末やタングステン化合物粉末を分散液中に均一に分散させることができる。均一に分散していると原料粉の昇華反応が均一に生じやすい。分散液中の含有量が１０質量％未満では原料粉の量が少なすぎて効率よく製造ができない。９５質量％を超えると分散液が少なく、原料粉の粘性が増大することで、容器にこびりつき易くなるために取扱い性が低下する。
【００６２】
金属タングステン粉末やタングステン化合物粉末を分散液にしてプラズマ中に吹き込む方法を適用することによって、三酸化タングステン粉末の結晶構造を制御しやすい。具体的には、単斜晶および三斜晶から選ばれる少なくとも１種、またはそれに斜方晶を混在させた結晶構造を有する三酸化タングステン粉末が得られやすい。さらに、タングステン化合物溶液を原料として用いることによっても、昇華反応を均一に行うことができ、さらに三酸化タングステン粉末の結晶構造の制御性が向上する。上記したような分散液を用いる方法は、アーク放電処理にも適用することが可能である。
【００６３】
レーザや電子線を照射して昇華工程を実施する場合は、金属タングステンやタングステン化合物をペレット状にしたものを原料として使用することが好ましい。レーザや電子線は照射スポット径が小さいため、金属タングステン粉末、タングステン化合物粉末を用いると供給が困難になるが、ペレット状にした金属タングステンやタングステン化合物を用いることで効率よく昇華させることができる。レーザは金属タングステンやタングステン化合物を昇華させるのに十分なエネルギーを有するものであればよく、特に限定されるものではないが、ＣＯ2レーザが高エネルギーであるために好ましい。
【００６４】
レーザや電子線をペレットに照射する際に、レーザ光や電子線の照射源またはペレットの少なくとも一方を移動させると、ある程度の大きさを有するペレットの全面を有効に昇華することができる。これによって、単斜晶および三斜晶から選ばれる少なくとも１種に斜方晶を混在させた結晶構造を有する三酸化タングステン粉末が得られやくなる。上記したようなペレットは誘導結合型プラズマ処理やアーク放電処理にも適用可能である。
【００６５】
この実施形態の可視光応答型光触媒粉末を構成する酸化タングステン粉末は、上述したような昇華工程のみによっても得ることができるが、昇華工程で作製した酸化タングステン粉末に熱処理工程を実施することも有効である。熱処理工程は、昇華工程で得られた三酸化タングステン粉末を、酸化雰囲気中にて所定の温度と時間で熱処理するものである。昇華工程の条件制御等で三酸化タングステン微粉末を十分に形成することができない場合でも、熱処理を施すことで酸化タングステン粉末中の三酸化タングステン微粉末の割合を９９％以上、実質的には１００％にすることができる。さらに、熱処理工程で三酸化タングステン微粉末の結晶構造を所定の構造に調整することができる。
【００６６】
熱処理工程で用いられる酸化雰囲気としては、例えば空気や酸素含有ガスが挙げられる。酸素含有ガスとは酸素を含有した不活性ガスを意味する。熱処理温度は２００〜１０００℃の範囲とすることが好ましく、さらに好ましくは４００〜７００℃である。熱処理時間は１０分〜５時間とすることが好ましく、さらに好ましくは３０分〜２時間である。熱処理工程の温度および時間を上記範囲内にすることによって、三酸化タングステン以外の酸化タングステンから三酸化タングステンを形成しやすい。また、欠陥が少ない結晶性の良い粉末を得るためには、熱処理時の昇温や降温を緩やかに実施することが好ましい。熱処理時の急激な加熱や急冷は結晶性の低下を招くことになる。
【００６７】
熱処理温度が２００℃未満の場合には、昇華工程で三酸化タングステンにならなかった粉末を三酸化タングステンにするための酸化効果を十分に得ることができないおそれがある。熱処理温度が１０００℃を超えると酸化タングステン微粒子が急激に粒成長するため、得られる酸化タングステン微粉末の比表面積が低下しやすい。さらに、上記したような温度と時間で熱処理工程を行うことによって、三酸化タングステン微粉末の結晶構造や結晶性を調整することが可能となる。
【００６８】
酸化タングステン粉末は光触媒性能や製品特性、例えばガス分解性能あるいは抗菌性の向上のために、遷移金属元素を含んでいてもよい。遷移金属元素の含有量は５０質量％以下とすることが好ましい。遷移金属元素の含有量が５０質量％を超えると、可視光応答型光触媒粉末としての特性が低下するおそれがある。遷移金属元素の含有量は１０質量％以下とすることがより好ましく、さらに好ましくは２質量％以下である。遷移金属元素とは原子番号２１〜２９、３９〜４７、５７〜７９、８９〜１０９の元素であり、これらのうちでもＴｉ、Ｆｅ、Ｃｕ、Ｚｒ、ＡｇおよびＰｔから選ばれる少なくとも１種を用いることが好ましい。遷移金属元素の含有形態は金属、酸化物、複合酸化物、化合物等であり、混合あるいは担持させてもよい。また、タングステンと化合物を形成していてもよい。
【００６９】
この実施形態の可視光応答型光触媒粉末は、そのままで可視光応答型光触媒として用いてもよいし、あるいは可視光応答型光触媒粉末を他の材料と混合、担持、含浸させる等して得られる粉末（もしくは粉末以外の形態の物質）を可視光応答型光触媒として用いることも可能である。この実施形態の可視光応答型光触媒材料は、可視光応答型光触媒粉末を１〜１００質量％の範囲で含有する。可視光応答型光触媒粉末の含有量は所望の特性に応じて適宜に選択されるが、１質量％未満では光触媒性能を十分に得ることができない。可視光応答型光触媒粉末（酸化タングステン粉末）は、例えばＳｉＯ2、ＺｒＯ2、Ａｌ2Ｏ3、ＴｉＯ2等の粒子と混合したり、あるいはそれらの粒子に担持させてもよい。また、ゼオライト等に酸化タングステンを含浸させてもよい。
【００７０】
また、この実施形態の可視光応答型光触媒粉末は溶媒や添加物等と混合することによって、可視光応答型光触媒塗料として用いられる。可視光応答型光触媒塗料の主成分は可視光応答型光触媒粉末に代えて、上記した可視光応答型光触媒材料を使用してもよい。可視光応答型光触媒塗料中における光触媒粉末や光触媒材料の含有量は０．１〜９０質量％の範囲とする。光触媒粉末や光触媒材料の含有量が０．１質量％未満であると光触媒性能を十分に得ることができず、９０質量％を超えると塗料としての特性が低下する。
【００７１】
可視光応答型光触媒塗料に配合する溶媒や添加物としては、水、アルコール、分散剤、バインダ等が挙げられる。バインダは無機バインダ、有機バインダ、有機無機複合バインダのいずれであってもよい。無機バインダとしては、例えばコロイダルシリカ、アルミナゾル、ジルコニアゾル等が挙げられる。有機無機複合バインダとはＳｉ等の金属元素を構成成分として含んだ有機物を示すものである。有機バインダもしくは有機無機複合バインダの有機成分としては、シリコーン樹脂等が用いられる。
【００７２】
本発明の実施形態による可視光応答型光触媒製品は、上述した可視光応答型の光触媒粉末や光触媒材料を具備する、もしくは光触媒塗料の塗布層を具備するものである。光触媒製品は、例えば基材に光触媒粉末や光触媒材料を付着もしくは含浸させた製品、基材に光触媒塗料を塗布した製品等である。光触媒粉末を含浸させたゼオライト、活性炭、多孔質セラミックス等を内臓した製品も含まれる。
【００７３】
可視光応答型光触媒製品の具体例としては、エアコン、空気清浄機、扇風機、冷蔵庫、電子レンジ、食器洗浄乾燥機、炊飯器、ポット、ＩＨヒータ、洗濯機、掃除機、照明器具（ランプ、器具本体、シェード等）、衛生用品、便器、洗面台、鏡、浴室（壁、天井、床等）、建材（室内壁、天井材、床、外壁）、インテリア用品（カーテン、絨毯、テーブル、椅子、ソファー、棚、ベッド、寝具等）、ガラス、サッシ、手すり、ドア、ノブ、衣服、家電製品等に使用されるフィルタ等が挙げられる。また、可視光応答型光触媒製品の基材としては、ガラス、プラスチック、アクリル等の樹脂、紙、繊維、金属、木材等が挙げられる。特に、ガラスに光触媒塗料を塗布した場合、透明性の高いガラスが得られる。
【００７４】
この実施形態による可視光応答型光触媒製品は、居住空間や自動車の室内空間で使用される部品に適用することができる。高感度な光触媒であるため、室内でも光が当たりにくい場所、あるいは低照度の場所においても、光触媒性能を発揮することができる。また、自動車は紫外線をほとんど通さないガラスが使用されているため、可視光応答型光触媒製品を使用することによって、紫外線がほとんどない空間の有機ガスの分解や親水性、防汚等に効果を発揮する。自動車の室内空間のインテリアとして使用される発光ダイオードや豆電球等のように、照度が低い光源を使用した場合においても、光触媒性能を発揮させることができる。このため、これまで光源の問題等で使用が懸念されていた場所や用途においても、可視光応答型光触媒製品を使用することができ、その応用範囲が広がる。
【実施例】
【００７５】
次に、本発明の具体的な実施例およびその評価結果について述べる。なお、以下の実施例では昇華工程に誘導結合型プラズマ処理を適用しているが、本発明はこれに限定されるものではない。
【００７６】
（実施例１）
まず、原料粉末として平均粒径が０．５μｍの三酸化タングステン粉末を用意した。この原料粉末をキャリアガス（Ａｒ）と共にＲＦプラズマに噴霧し、さらに反応ガスとして酸素を８０Ｌ／ｍｉｎの流量で流した。このようにして、原料粉末を昇華させながら酸化反応させる昇華工程を経て、酸化タングステン粉末を作製した。酸化タングステン粉末の製造条件を表１に示す。
【００７７】
得られた酸化タングステン粉末のＢＥＴ比表面積と平均粒径（ＴＥＭ写真の画像解析による）を測定した。ＢＥＴ比表面積の測定は、マウンテック社製比表面積測定装置Ｍａｃｓｏｒｂ１２０１を用いて行った。前処理は窒素中にて２００℃×２０分の条件で実施した。ＴＥＭ観察は日立社製Ｈ−７１００ＦＡを使用し、拡大写真を画像解析にかけて粒子５０個以上を抽出し、体積基準の積算径を求めてＤ５０を算出した。ＢＥＴ比表面積と平均粒径の測定結果を表２に示す。
【００７８】
また、酸化タングステン粉末のＸ線回折を実施した。Ｘ線回折はリガク社製Ｘ線回折装置ＲＩＮＴ−２０００を用いて、Ｃｕターゲット、Ｎｉフィルタ、グラファイト（００２）モノクロメータを使用して行った。測定条件は、管球電圧：４０ｋＶ、管球電流：４０ｍＡ、発散スリット：１／２°、散乱スリット：自動、受光スリット：０．１５ｍｍ、２θ測定範囲：２０〜７０°、走査速度：０．５°／ｍｉｎ、サンプリング幅：０．００４°である。ピーク強度の測定にあたり、Ｋα2除去は行わず、平滑化とバックグラウンド除去の処理のみを行った。平滑化はＳａｖｉｚｋｙ−Ｇｏｌａｙ（最小二乗法）を用い、フィルタポイント１１とした。バックグラウンド除去は、測定範囲内で直線フィット、閾値σ３．０として行った。Ｘ線回折結果に基づく酸化タングステン粉末の結晶構造の同定結果を表２に示す。
【００７９】
さらに、酸化タングステン粉末の色をＬ*ａ*ｂ*表色系に基づいて測定した。Ｌ*ａ*ｂ*表色系に基づく色測定は、コニカミノルタ社製分光測色計ＣＭ−２５００ｄを用いて行った。Ｌ*ａ*ｂ*の測定結果を表２に示す。
【００８０】
次に、得られた酸化タングステン粉末の特性として、アセトアルデヒドの分解率を測定した。アセトアルデヒドガスの分解率は、ＪＩＳ−Ｒ−１７０１−１（２００４）の窒素酸化物の除去性能（分解能力）評価と同様の流通式の装置を用いて、以下に示す条件で行った。照度６０００ｌｘ、２５００ｌｘ、１０００ｌｘ、６００ｌｘ、２００ｌｘ、１００ｌｘ、５０ｌｘ、１０ｌｘの可視光を照射したときのガス分解率を表３に示す。実施例１の酸化タングステン粉末の照度２００ｌｘでのガス分解率は２１％であった。また、照度１００ｌｘでのガス分解率は１１％、照度５０ｌｘでのガス分解率は７％であった。実施例１の酸化タングステン粉末は５０ｌｘの照度まで良好なガス分解率を示し、さらに１０ｌｘという極めて低い照度下でもガス分解性能を示すことが確認された。
【００８１】
アセトアルデヒドガスの分解試験において、アセトアルデヒドの初期濃度は１０ｐｐｍ、ガス流量は１４０ｍＬ／ｍｉｎ、試料量は０．２ｇとした。試料の調整は５×１０ｃｍのガラス板に塗布して乾燥させた。粉末試料の場合、水で広げて乾燥させた。前処理はブラックライトで１２時間照射した。光源に白色蛍光灯（東芝ライテック社製ＦＬ２０ＳＳ・Ｗ／１８）を使用し、紫外線カットフィルタ（日東樹脂工業社製、クラレックスＮ−１６９）を用いて、３８０ｎｍ未満の波長の光をカットした。照度はそれぞれ所定の値に調整した。初めに光を照射せずに、ガス吸着がなくなり安定するまで待つ。安定した後に光照射を開始する。このような条件下で光を照射し、１５分後のガス濃度を測定してガス分解率を求める。ただし、１５分経過後もガス濃度が安定しない場合には、安定するまで継続して濃度を測定する。ガス分析装置としてはＩＮＯＶＡ社製マルチガスモニタ１４１２を使用した。
【００８２】
（実施例２）
反応ガスとしてアルゴンを８０Ｌ／ｍｉｎ、酸素を５Ｌ／ｍｉｎの流量で流し、反応容器内の圧力を３５ｋＰａと減圧側に調整する以外は、実施例１と同様の昇華工程を経て酸化タングステン粉末を作製した。さらに、酸化タングステン粉末を大気中にて４５０℃×０．５ｈの条件下で熱処理した。この際、熱処理温度まで０．５ｈで昇温し、熱処理後は２ｈかけて室温まで冷却した。このようにして得た酸化タングステン粉末について、実施例１と同様の測定、評価を行った。酸化タングステン粉末の作製条件を表１に、粉末特性の測定結果を表２に、ガス分解率の測定結果を表３に示す。実施例２による酸化タングステン粉末は低照度下でも良好なガス分解性能を示すことが確認された。さらに、照度１０ｌｘの下でも活性を示すことが確認された。
【００８３】
（実施例３〜５）
実施例３〜５では実施例１と同様の昇華工程を実施した。実施例３は反応ガスとしてアルゴンを４０Ｌ／ｍｉｎ、空気を４０Ｌ／ｍｉｎの流量で流して昇華工程を実施し、昇華工程後に５００℃×１ｈの条件で熱処理工程を実施した。この際、熱処理温度まで０．５ｈで昇温し、熱処理後は２ｈかけて室温まで冷却した。実施例４は反応ガスとしてアルゴンを４０Ｌ／ｍｉｎ、酸素を１００Ｌ／ｍｉｎの流量で流して昇華工程を実施し、昇華工程後に６００℃×０．５ｈの条件で熱処理工程を実施した。この際、熱処理温度まで０．５ｈで昇温し、熱処理後は２ｈかけて室温まで冷却した。実施例５は反応ガスとしてアルゴンを４０Ｌ／ｍｉｎ、酸素を４０Ｌ／ｍｉｎの流量で流して昇華工程を実施し、昇華工程後に８００℃×０．５ｈの条件で熱処理工程を実施した。この際、熱処理温度まで０．５ｈで昇温し、熱処理後は２ｈかけて室温まで冷却した。
【００８４】
得られた酸化タングステン粉末について、実施例１と同様の測定、評価を行った。酸化タングステン粉末の作製条件を表１に、粉末特性の測定結果を表２に、ガス分解率の測定結果を表３に示す。実施例３〜５による酸化タングステン粉末はいずれも低照度下でも良好なガス分解性能を示すことが確認された。さらに、実施例３〜５はいずれも照度１０ｌｘの下でも活性を示すことが確認された。
【００８５】
（実施例６）
反応ガスとしてアルゴンを４０Ｌ／ｍｉｎ、酸素を４０Ｌ／ｍｉｎの流量で流す以外は、実施例１と同様にして昇華工程を実施した後、大気中にて９５０℃×０．７５ｈの条件下で熱処理工程を実施した。得られた酸化タングステン粉末について、実施例１と同様の測定、評価を行った。酸化タングステン粉末の作製条件を表１に、粉末特性の測定結果を表２に、ガス分解率の測定結果を表３に示す。実施例６による酸化タングステン粉末は、２００〜５０ｌｘの照度下で良好なガス分解性能を示したもの、実施例１〜５より劣る結果となった。このため、１０ｌｘまで照度を下げるとガス分解性能が得られなかったが、２００ｌｘの照度下では５％のガス分解率を示した。
【００８６】
（比較例１）
実施例３と同様の昇華工程を経て作製した酸化タングステン粉末に、大気中にて１０５０℃×０．２５ｈの条件で熱処理を施した。得られた酸化タングステン粉末について、実施例１と同様の測定、評価を行った。酸化タングステン粉末の作製条件を表１に、粉末特性の測定結果を表２に、ガス分解率の測定結果を表３に示す。酸化タングステン粉末のＢＥＴ比表面積が４ｍ2／ｇとやや小さく、平均粒径が２１５ｎｍとやや大きいため、２００ｌｘでのガス分解率が低く、１００ｌｘや５０ｌｘではガス分解性能を示さなかった。これは高温での熱処理で粒成長が生じたためと考えられる。
【００８７】
（比較例２）
試薬等として市販されている酸化タングステン粉末（レアメタリック社製）を用いて、実施例１と同様の測定、評価を行った。粉末特性を表２に、ガス分解率の測定結果を表３に示す。Ｘ線回折結果より結晶系は単斜晶と三斜晶の混晶と推定され、ＢＥＴ比表面積は０．７ｍ2／ｇで、平均粒径は１２１０ｎｍであった。比較例２の酸化タングステン粉末は比表面積が小さく、粒径が著しく大きいため、６０００ｌｘで僅かなガス分解性能が認められたものの、２５００ｌｘ以下ではガス分解性能を示さなかった。
【００８８】
（比較例３）
酸化チタンにおいて、可視光活性を向上させるためにＰｔを担持した酸化チタンを作製し、実施例１と同様の測定、評価を行った。結晶系以外の粉末特性を表２に、ガス分解率の測定結果を表３に示す。ＢＥＴ比表面積は２１０ｍ2／ｇと大きく、平均粒径は７．２ｎｍと小さかった。６０００ｌｘおよび２５００ｌｘにおけるガス分解率は比較的高かったが、１０００ｌｘ、６００ｌｘ、２００ｌｘにおけるガス分解率は２９％、１８％、５％と、実施例に比べて小さい値しか得られなかった。このため、１００ｌｘでのガス分解性率は僅かであり、５０ｌｘ以下ではガス分解性能を示さず、低照度では活性が低いことが確認された。
【００８９】
（比較例４）
酸化チタンにおいて、可視光活性を向上させるためにＦｅを担持した酸化チタンを作製し、実施例１と同様の測定、評価を行った。結晶系以外の粉末特性を表２に、ガス分解率の測定結果を表３に示す。ＢＥＴ比表面積は１７０ｍ2／ｇと大きく、平均粒径は８ｎｍと小さかった。６０００ｌｘや２５００ｌｘのガス分解率は比較的高かったが、１０００ｌｘおよび６００ｌｘでのガス分解率は２６％、１６％と、実施例に比べて小さい値しか得られなかった。このため、２００ｌｘでのガス分解性率は僅かであり、１００ｌｘ以下ではガス分解性能を示さず、低照度では活性が低いことが確認された。
【００９０】
【表１】
0005546769.tif 000002
【００９１】
【表２】
0005546769.tif 000003
【００９２】
【表３】
0005546769.tif 000004
【００９３】
以上のように、各実施例による酸化タングステン粉末を具備する可視光応答型光触媒粉末は、居間の団らん時や洗面所のような２００ｌｘ程度の低照度下でも高い光触媒性能を発揮し、また室内の壁、家具や家電製品等が置かれている場所のように５０ｌｘ程度と著しく低い照度下においても光触媒性能を示すことが分かる。さらに、２００〜５０ｌｘで比較的高い光触媒性能を示す材料は、１０ｌｘというような僅かな光でも活性を示し、従来にはない特性を有するものである。当然のことながら、このような材料は６０００ｌｘという著しく高い照度のみならず、２５００ｌｘ、１０００ｌｘ、６００ｌｘの照度下においても優れた光触媒性能を示す。このことから、光がある環境であれば如何なる場所でも使用することが可能な可視光応答型光触媒を提供することができる。
【００９４】
（実施例７）
実施例３で得られた酸化タングステン粉末に酸化銅（ＣｕＯ）粉末を１質量％混合した。このようにして得た酸化タングステン粉末について、実施例１と同様にしてガス分解率を測定した。照度６０００ｌｘ、２５００ｌｘ、１０００ｌｘ、６００ｌｘ、２００ｌｘ、１００ｌｘ、５０ｌｘの照射下でのガス分解率は、それぞれ９６％、９０％、７４％、６０％、３５％、１８、１３％と優れた値を示した。さらに、１０ｌｘという低照度の下でも３％のガス分解率を示し、光触媒性能を発揮することが確認された。
【００９５】
（実施例８）
実施例３で作製した酸化タングステン粉末を５質量％、コロイダルシリカを０．０５質量％添加して水系塗料を作製した。これをガラスに塗布して乾燥させることによって、光触媒被覆層を有するガラスを作製した。このようなガラスについて、粉末と同様にしてガス分解率を測定した。その結果、照度２００ｌｘの照射下でのガス分解率は１１％と良好な値を示すことが確認された。
【００９６】
さらに、上記した塗料を自動車の室内空間のガラスに塗布したところ、タバコの臭いが低減し、またガラスが汚れにくくなった。ちなみに、この塗料を塗布したガラスについて、親水性を評価したところ接触角が１°以下であり、超親水性を発現した。また、黄色ブドウ球菌、大腸菌やカビを用いて抗菌性の評価を行ったところ、いずれも優れた抗菌性を示すことが確認された。さらに、従来、カビが生えがちだった一般家庭の洗面所およびその周辺に上記した塗料を塗布したところ、照明が当たりにくい場所でもカビが生えにくくなることが確認された。
【００９７】
実施例の可視光応答型光触媒粉末はアセトアルデヒド等の有機ガスの分解性能に優れ、また光触媒被覆層は透過率が高く、視覚的に色ムラ等の問題が生じにくい。そのため、自動車の室内空間で使用される部材や工場、商店、公共施設、住宅等で使用される建材、内装材、家電等に好適に用いられる。また、低照度でもガス分解性能を発揮することから、ＬＥＤや豆電球等の光でも効果を発揮させることができる。
【００９８】
（実施例９、１０）
実施例３および実施例５で得られた酸化タングステン粉末に、それぞれＰｄ粉末を１５質量％混合した。このようにして得られた酸化タングステン複合材粉末について、実施例１と同様にしてガス分解率を測定した。照度５０ｌｘの照射下でのガス分解率はそれぞれ２３％、６％の値を示し、粒径にかかわらずＰｄ混合前よりと高い値を示した。しかし、粉末の色が黒いため、塗料を作製した場合には透明性がなくなった。
【００９９】
（実施例１１）
実施例３で得られた酸化タングステン粉末を塩化鉄水溶液に分散させた。この分散液を遠心分離し、上澄みの除去と水の追加による洗浄を２回行った。この後、上澄み除去後の粉末を１１０℃で１２時間乾燥することによって、Ｆｅを１質量％含有する酸化タングステン複合材粉末を作製した。酸化タングステン複合材粉末のガス分解率を実施例１と同様にして測定した。その結果、照度５０ｌｘの可視光の照射下において、ガス分解率は１８％と高い値を示した。
【０１００】
（実施例１２）
実施例１１と同様の方法で、塩化銅水溶液を用いてＣｕを０．３質量％含有する酸化タングステン複合材粉末を作製した。酸化タングステン複合材粉末のガス分解率を実施例１と同様にして測定した。その結果、照度５０ｌｘの可視光の照射下において、ガス分解率は１７％と高い値を示した。
【０１０１】
（実施例１３）
実施例１１と同様の方法で、硝酸銀水溶液を用いてＡｇを０．５質量％含有する酸化タングステン複合材粉末を作製した。酸化タングステン複合材粉末のガス分解率を実施例１と同様にして測定した。その結果、照度５０ｌｘの可視光の照射下において、ガス分解率は１５％と高い値を示した。
【０１０２】
（実施例１４〜１７）
実施例１１と同様の方法で、塩化パラジウム水溶液を用いてＰｄを２質量％、０．５質量％含有する酸化タングステン複合材粉末をそれぞれ作製し、実施例１４および実施例１５の粉末を得た。さらに、実施例１および実施例５で得られた酸化タングステン粉末を使用する以外は実施例１５と同様に酸化タングステン複合材粉末を作製し、実施例１６および実施例１７の粉末を得た。これら粉末のガス分解率を実施例１と同様にして測定した。その結果、照度５０ｌｘの可視光の照射下において、ガス分解率はそれぞれ１７％、２２％、２０％、１０％の値を示し、粒径にかかわらずＰｄを添加する前より高い値を示した。しかし、Ｐｄの含有率が２質量％のものはＰｄが酸化タングステン粒子の回りに多すぎるためか、Ｐｄを０．５質量％含有するものよりガス分解性能が低くなった。
【０１０３】
（実施例１８）
実施例３で得られた酸化タングステン粉末を塩化白金酸水溶液に分散させ、可視光照射とメタノール投入を行い、光析出法による担持を行った。遠心分離を行い、上澄みの除去と水の追加による洗浄を２回行った後、上澄み除去後の粉末を１１０℃で１２時間乾燥し、Ｐｔを０．１質量％含有する酸化タングステン複合材粉末を作製した。この粉末のガス分解率を実施例１と同様にして測定した。その結果、照度５０ｌｘの可視光の照射下において、ガス分解率は２５％と高い値を示した。
【０１０４】
（実施例１９〜２１）
実施例３で得られた酸化タングステン粉末に、酸化チタン粉末ＳＴ−０１（商品名、石原産業社製）を７０質量％、４０質量％、１０質量％の割合で混合し、実施例１９、実施例２０および実施例２１の酸化タングステン複合材粉末を作製した。混合は乳鉢を用いて行った。これら粉末のガス分解率を実施例１と同様にして測定した。その結果、照度５０ｌｘの可視光の照射下において、ガス分解率はそれぞれ６％、１５％、１８％の値を示した。実施例１９の酸化タングステン複合材粉末は酸化タングステンが少なすぎるために若干性能が落ちたが、それ以外は混合前より高い値を示した。
【０１０５】
（実施例２２、２３）
実施例１および実施例５で得られた酸化タングステン粉末を用いる以外は、実施例２１と同様の方法で酸化チタン粉末を１０質量％混合し、実施例２２および実施例２３の粉末を作製した。これら粉末のガス分解率を実施例１と同様にして測定した。その結果、照度５０ｌｘの可視光の照射下において、ガス分解率はそれぞれ１２％、９％の値を示し、酸化チタン粉末の混合前よりガス分解率が向上することが確認された。
【０１０６】
（実施例２４）
実施例３で得られた酸化タングステン粉末を、酸化チタンゾルＳＴＳ−０１（商品名、石原産業社製）に分散させた後、１１０℃で１２時間乾燥させることによって、ＴｉＯ2を５質量％含有する酸化タングステン複合材粉末を作製した。この粉末のガス分解率を実施例１と同様にして測定した。その結果、照度５０ｌｘの可視光の照射下において、ガス分解率は１９％と高い値を示した。ＴｉＯ2粉末で混合した場合よりＴｉＯ2が均一に分散したため、高い性能が得られたと考えられる。
【０１０７】
（実施例２５）
実施例７と同様の方法で、実施例３で得られた酸化タングステン粉末にＣｕＯ粉末を２０質量％混合した粉末を作製した。この粉末のガス分解率を実施例１と同様にして測定した。その結果、照度５０ｌｘの可視光の照射下において、ガス分解率は８％を示した。しかし、ＣｕＯの含有量が多すぎるためか、１質量％の割合で混合した粉末より特性が低く、また粉末の色が黒いために、塗料を作製した場合に透明性がなくなった。
【０１０８】
（実施例２６）
実施例３で得られた酸化タングステン粉末に酸化ジルコニウム（ＺｒＯ2）粉末を０．５質量％混合した。この粉末のガス分解率を実施例１と同様にして測定した。その結果、照度５０ｌｘの可視光の照射下において、ガス分解率は１４％と高い値を示した。
【０１０９】
（実施例２７）
実施例３で得られた酸化タングステン粉末をアルミナゾルに分散させ、この分散液を１１０℃で１２時間乾燥させて、Ａｌ2Ｏ3を２質量％含有する粉末を作製した。この粉末のガス分解率を実施例１と同様にして測定した。その結果、照度５０ｌｘの可視光の照射下において、ガス分解率は１２％であり、混合前と同等以上の特性を示した。
【０１１０】
（実施例２８〜３０）
実施例３で得られた酸化タングステン粉末に炭化タングステン（ＷＣ）粉末を１０質量％、２質量％、０．５質量％の割合で混合して、実施例２８、実施例２９および実施例３０の粉末を作製した。これらの粉末のガス分解率を実施例１と同様にして測定した。照度５０ｌｘの可視光の照射下において、ガス分解率はそれぞれ７％、１３％、１５％の値を示した。実施例２８はＷＣが多すぎたためか混合前より低い値となったが、実施例２９および実施例３０は混合前と同等以上の値を示した。しかし、ＷＣの含有率が高いほど粉末の色が黒くなるため、塗料を作製した場合に透明性がなくなった。
【０１１１】
（実施例３１）
実施例３で得られた酸化タングステン粉末と水を用いて、ビーズミルにて分散処理を行って、濃度が１０％質量の水系分散液を作製した。これに塩化セリウム水溶液を混合し、ＣｅとＷＯ3との質量比が１：９９９の溶液を作製した。この溶液をガラス板に塗布した後、１１０℃で０．５時間乾燥させて、実施例３１の試料を得た。比較のため、塩化セリウムを混合する前の水分散液のみでも同様の試料を作製した。これら試料のガス分解率を実施例１と同様にして測定した。その結果、照度５０ｌｘの可視光の照射下において、ガス分解率は４％の値を示し、Ｃｅ添加前と同等の値であった。
【０１１２】
（実施例３２）
実施例３１で作製した試料を、さらに大気中にて３５０℃で１時間加熱処理を行った。この試料のガス分解率を実施例１と同様にして測定した。その結果、照度５０ｌｘの可視光の照射下において、ガス分解率は７％であり、１１０℃で乾燥したのみの試料（実施例３１）より高い値を示した。加熱温度を高くすることによって、余分な水分や塩化物等が減少したため、特性が向上したと考えられる。
【０１１３】
（実施例３３）
実施例３１と同様に、実施例３の粉末を用いた酸化タングステン１０質量％の水系分散液を作製し、これに硝酸ニッケル水溶液を混合して、ＮｉとＷＯ3との質量比が１：９９９の溶液を作製した。この溶液をガラス板に塗布した後、１１０℃で０．５時間乾燥し、さらに大気中にて３５０℃で１時間加熱して、実施例３３の試料を得た。この試料のガス分解率を実施例１と同様にして測定した。その結果、照度５０ｌｘの可視光の照射下において、ガス分解率は８％の値を示し、Ｎｉ添加前より高い値を示した。
【０１１４】
（実施例３４）
実施例３３と同様に、実施例３の粉末を用いた酸化タングステン１０質量％の水系分散液を作製し、これに塩化マンガン水溶液を混合して、ＭｎとＷＯ3との質量比が１：９９９の溶液を作製した。この溶液をガラス板に塗布した後、１１０℃で０．５時間乾燥し、さらに大気中にて３５０℃で１時間加熱して試料を作製した。この試料のガス分解率を実施例１と同様にして測定した。その結果、照度５０ｌｘの可視光の照射下において、ガス分解率は７％であり、Ｍｎ添加前より高い値を示した。上記した各実施例の試料はいずれも高い親水性を示し、抗菌、抗カビ性を有していることが確認された。